АНТИКОРРОЗИОННОЕ ПОКРЫТИЕ С НИЗКИМ КОЭФФИЦИЕНТОМ ТРЕНИЯ

1. Усовершенствованная деталь с внешним антикоррозионным покрытием, содержащим коррозионно-стойкую композицию, которая включает:
около 4-8 мас.% неорганических солей, образованных катионами, выбранными из группы, состоящей из цинка и кальция, и анионами, выбранными из группы, состоящей из силикатов, фосфатов, карбонатов и оксидов;
около 2-15 мас.% щелочной соли поли(3-аммонийпропилал-коксисилоксан)карбоновой кислоты в качестве ингибитора коррозии;
причем указанные неорганические соли и указанная щелочная соль поли(3-аммонийпропилалкоксисилоксан)карбоновой кислоты диспергированы в остатке, включающем полимерную смолу, и конечное покрытие высушено и отожжено.
2. Деталь по п.1, в которой указанный остаток дополнительно включает политетрафторэтилен.
3. Деталь по п.1, в которой указанный остаток дополнительно включает пигмент, выбранный из группы, состоящей из дисульфида молибдена, алюминия, полипропилена и их комбинаций.
4. Деталь по п.1, в которой указанная коррозионно-стойкая композиция растворена в летучем растворителе.
5. Деталь по п.1, в которой размер частиц указанных солевых неорганических солей составляет 10 мкм или менее.
6. Деталь по п.1, в которой указанная коррозионно-стойкая композиция растворена в летучем растворителе и внешнее покрытие детали высушено и отожжено.
7. Деталь по п.1, в которой указанная деталь включает крепеж.
8. Деталь по п.1, в которой указанная полимерная смола включает фенолформальдегидную термореактивную смолу.
9. Деталь по п.1, в которой указанная полимерная смола включает полимерную смолу на водной основе.
10. Способ создания антикоррозионного покрытия на крепежной детали, включающий стадии:
изготовления коррозионно-стойкого покрытия, включающего около 4-8 мас.% неорганических солей, образованных катионами, выбранными из группы, состоящей из цинка и кальция, и анионами, выбранными из группы, состоящей из силикатов, фосфатов, карбонатов и оксидов; и около 2-15 мас.% щелочной соли поли(3-аммонийпропилалкоксисилоксан)карбоновой кислоты в качестве ингибитора коррозии;
суспендирования указанных неорганических солей и указанной щелочной соли поли(3-аммонийпропилалкоксисилоксан)карбоновой кислоты в остатке, содержащем полимерную смолу для формирования антикоррозионного покрытия;
нанесения указанного антикоррозионного покрытия на деталь и
высушивания и отжига указанного антикоррозионного покрытия на детали.
11. Способ по п.10, в котором суспендирование в указанном остатке дополнительно включает диспергирование в остатке, содержащем политетрафторэтилен.
12. Способ по п.10, в котором суспендирование в указанном остатке дополнительно включает диспергирование в остатке, содержащем пигмент, выбранный из группы, состоящей из дисульфида молибдена, алюминия, полипропилена и их комбинаций.
13. Способ по п.10, дополнительно включающий приготовление коррозионно-стойкой композиции, растворенной в летучем растворителе перед применением.
14. Способ по п.10, в котором приготовление неорганических солей включает приготовление указанных неорганических солей с размером частиц 10 мкм или менее.
15. Способ по п.10, в котором суспензию в остатке растворяют в летучем растворителе, раствор наносят на деталь и покрытие на детали высушивают и отжигают.
16. Способ по п.10, в котором нанесение противокоррозионного покрытия на деталь включает нанесение покрытия на крепеж.
17. Способ по п.10, в котором суспендирование указанных неорганических солей и указанной соли поли(3-аммонийпропилалкоксисилоксан)карбоновой кислоты в остатке, содержащем указанную полимерную смолу, включает суспендирование указанных неорганических солей и указанной соли поли(3-аммонийпропил-алкоксисилоксан)карбоновой кислоты в остатке, содержащем фенолформальдегидную термореактивную смолу.
18. Способ по п.10, в котором суспендирование указанных неорганических солей и указанной соли поли(3-аммонийпропилалкоксисилоксан)карбоновой кислоты в остатке, содержащем указанную полимерную смолу, включает суспендирование указанных неорганических солей и указанной соли поли(3-аммонийпропил-алкоксисилоксан)карбоновой кислоты в остатке, содержащем полимерную смолу на водной основе.
19. Способ по п.10, в котором готовят коррозионно-стойкое покрытие, включающее около 3-5 мас.% щелочной соли поли(3-аммонийпропилалкоксисилоксан)карбоновой кислоты.
20. Способ по п.19, в котором готовят коррозионно-стойкое покрытие, включающее щелочную соль поли(3-аммонийпропилалкоксисилоксан)карбоновой кислоты, в которой алкоксигруппа выбрана из метокси- и этоксигруппы.
21. Способ по п.19 или 20, в котором готовят коррозионно-стойкое покрытие, содержащее щелочную соль поли(3-аммонийпропилалкоксисилоксан)карбоновой кислоты, в которой карбоновая кислота выбрана из группы гептановой, октадекановой, додекановой или бензойной кислот.
22. Способ п.10, в котором готовят коррозионно-стойкое покрытие, содержащее около 2-15 мас.% соли поли(3-аммонийпропилэтоксисилоксан)додекановой кислоты.
23. Способ по п.22, в котором готовят коррозионно-стойкое покрытие, содержащее около 3-5 мас.% соли поли(3-аммонийпропилэтоксисилоксан)додекановой кислоты.
24. Коррозионно-стойкая композиция, состоящая, по существу, из:
4-8 мас.% неорганических солей, образованных катионами, выбранными из группы, состоящей из цинка и кальция, и анионами, выбранными из группы, состоящей из силикатов, фосфатов, карбонатов и оксидов;
2-15 мас.% щелочной соли поли(3-аммонийпропилалкоксисилоксан)карбоновой кислоты в качестве ингибитора коррозии; причем
указанные неорганические соли и указанная щелочная соль поли(3-аммонийпропилалкоксисилоксан)карбоновой кислоты диспергированы в остатке, включающем 10-40 мас.% полимерной смолы, содержащей политетрафторэтилен, пигмент, выбранный из группы, состоящей из дисульфида молибдена, алюминия, полипропилена и их комбинаций; и
40-90% растворителя.
25. Композиция по п.24, в которой растворитель является летучим растворителем.
26. Композиция по п.24, в которой растворитель является спиртом низкой молекулярной массы или метилэтилкетоном.
27. Композиция по п.24, в которой размер частиц указанных неорганических солей составляет 10 мкм или менее.
28. Композиция по п.24, в которой указанная полимерная смола включает фенолформальдегидную термореактивную смолу.
29. Композиция по п.24, в которой указанная полимерная смола включает полимерную смолу на водной основе.
30. Металлический крепежный элемент с покрытием, включающий:
металлический крепежный элемент, имеющий поверхность;
покрытие на поверхности металлического элемента, которое включает около 15-30 мас.% неорганических солей образованных катионами, выбранными из группы, состоящей из цинка и кальция, и анионами, выбранными из группы, состоящей из силикатов, фосфатов, карбонатов и оксидов, 5-30 мас.% щелочной соли поли(3-аммонийпропилалкоксисилоксан)карбоновой кислоты в качестве ингибитора коррозии, причем указанные неорганические соли и указанная щелочная соль поли(3-аммонийпропилалкоксисилоксан)карбоновой кислоты диспергированы в остатке, содержащем 55-80 мас.% полимерной смолы.
31. Элемент по п.30, в котором элемент крепежа является гайкой и/или болтом.
32. Элемент по п.30, в котором содержание щелочной соли поли(3-аммонийпропилалкоксисилоксан)карбоновой кислоты составляет 10-20 мас.%.
33. Элемент по п.30, в котором щелочная соль поли(3-аммонийпропил-алкоксисилоксан)карбоновой кислоты представляет собой 5-30 мас.% соль поли(3-аммонийпропилэтоксисилоксан)додекановой кислоты.
34. Элемент по п.30, дополнительно содержащий политетрафторэтилен.
35. Элемент по п.30, дополнительно содержащий пигмент, выбранный из группы, состоящей из дисульфида молибдена, алюминия, полипропилена и их комбинаций.
36. Элемент по п.30, соприкасающийся с дополнительным элементом крепежа с покрытием, содержащим около 15-30 мас.% неорганических солей, образованных катионами, выбранными из группы, состоящей из цинка и кальция, и анионами, выбранными из группы, состоящей из силикатов, фосфатов, карбонатов и оксидов, 5-30 мас.% щелочной соли поли(3-аммонийпропилалкоксисилоксан)карбоновой кислоты в качестве ингибитора коррозии, причем указанные неорганические соли и указанная щелочная соль поли(3-аммонийпропилалкоксисилоксан)карбоновой кислоты диспергированы в остатке, содержащем 55-80 мас.% полимерной смолы.
37. Металлическая поверхность с покрытием в соответствии с описанием.
38. Гайка и болт с покрытием в соответствии с описанием.
39. Способ защиты металлической поверхности нанесением покрытия состава в соответствии с описанием.